(57)【特許請求の範囲】
【請求項１】
重心に引き上げ具が取り付けられ、水が付与された状態で平板に載置された吸水布帛を、該引き上げ具で該吸水布帛を垂直方向に引き上げて、引き上げ荷重を測定する吸水性布帛の肌離れ性測定方法であって、
前記引き上げ具は、伸縮性部材と非伸縮性部材とが長手方向に繋がれているものであることを特徴とする吸水性布帛の肌離れ性測定方法。
【請求項２】
吸水布帛の形状が正方形又は円形である請求項１記載の吸水性布帛の肌離れ性測定方法。
【請求項３】
吸水布帛が平板から完全に離れる際の引き上げ荷重を測定する請求項１記載の吸水性布帛の肌離れ性測定方法。
【発明の詳細な説明】
【技術分野】
【０００１】
本発明は、布帛が大量の汗を吸収した場合において、当該布帛が肌離れ性が良好であるか否かを判定するための測定方法に関するものである。
【背景技術】
【０００２】
マラソンやサッカー等の長時間の運動を伴うスポーツを行うと、大量の発汗によって着衣を構成している布帛が濡れ、肌に密着してベタツキ感が生じる。このベタツキ感は不快であると共に競技にも悪影響を及ぼす。かかるベタツキ感を緩和するために、競技者等は、着衣を掴んで肌から離す動作を繰り返すことにより、着衣と肌との間に強制的に空気を送り込むことを、無意識に行っている。かかる動作は、「ふいご作用」による放熱や汗の蒸散を目的とするものであり、自然法則にかなった動作である。したがって、着衣を構成している布帛が肌から離れやすければ、着衣を掴むまでもなく、運動中に「ふいご作用」が生じて、ベタツキ感が生じにくいと考えられる。よって、大量に吸水したときに肌から離れやすい布帛を用いれば、ベタツキ感の少ない着衣が得られることは自明である。
【０００３】
このため、ベタツキ感の少ない着衣を得ることを目的として、吸水した布帛と肌との密着性を評価する方法が種々提案されている。特許文献１には、乾燥時の布帛の摩擦係数に対する、水分付与時の布帛の摩擦係数の増加率を測定することにより、吸水布帛と肌との密着性を評価することが記載されている。特許文献２は、吸水しにくい撥水布帛に関するものであるが、金属ローラと布帛の間に水を注入して湿潤摩擦力を測定して、撥水布帛と肌との密着性を評価することが記載されている。特許文献３も、一部撥水加工した布帛に関するものであるが、水を所定量付与した布帛と人工皮脂を付与したフィルムとの摩擦係数を測定することにより、布帛と肌との密着性を評価することが記載されている
【０００４】
しかしながら、特許文献１〜３に記載された測定方法は、いずれも、湿潤時又は水分付与時の摩擦係数を測定しているものであり、肌に対して水平方向に布帛が動くときの動きやすさを評価しているのであって、上記した肌に対して垂直方向に動く「ふいご作用」の生じやすさを評価しているものではない。
【０００５】
【特許文献１】特開２０１０−２３６１３１号公報（請求項３及び段落００２８）
【特許文献２】特開平９−１９５１７２号公報（請求項４及び段落００４６〜００４８）
【特許文献３】特許第５３７１１１０号公報（請求項３及び段落００３８）
【発明の概要】
【発明が解決しようとする課題】
【０００６】
本発明の課題は、吸水した布帛が肌に対して垂直方向に動く「ふいご作用」が生じやすいか否かを判定しうる測定方法を提供することにある。
【課題を解決するための手段】
【０００７】
「ふいご作用」が有効に奏せられるためには、吸水した布帛が肌に対して垂直方向に動きやすいか否かである。本発明者はこの点に着目し、吸水布帛が水平方向に動くときの摩擦係数ではなく、吸水布帛が垂直方向に動くときの荷重を測定することにより、肌離れ性を測定しようというものである。すなわち、本発明は、重心に引き上げ具が取り付けられ、水が付与された状態で平板に載置された吸水布帛を、該引き上げ具で該吸水布帛を垂直方向に引き上げて、引き上げ荷重を測定する吸水性布帛の肌離れ性測定方法であって、前記引き上げ具は、伸縮性部材と非伸縮性部材とが長手方向に繋がれているものであることを特徴とする吸水性布帛の肌離れ性測定方法に関するものである。
【０００８】
本発明に係る測定方法で用いる布帛は、吸水性布帛である。吸水性布帛としては、吸水加工が施された編織物や、レーヨン又はコットン繊維等の親水性繊維で構成された編織物が挙げられる。本発明に係る測定方法では、全面的に撥水加工が施された編織物は不適当である。なぜなら、布帛に対して十分な量の水を付与できないからである。本発明は、大量の汗を吸収したときの着衣の肌離れ性を評価するものであるから、汗を吸収し得ない全面撥水加工された編織物は対象としていない。
【０００９】
吸水性布帛の形状は任意であるが、一般的には正方形又は円形であるのが好ましい。本発明に係る測定方法において、引き上げ荷重は吸水布帛の重量と、吸水布帛と平板と間に存在する水による表面張力に依存するから、その重心が決定しやすく、重心から端縁までの長さがほぼ同じである正方形又は円形が好ましい。
【００１０】
吸水性布帛の重心には、引き上げ具が取り付けられる。引き上げ具としては、伸縮性部材と非伸縮性部材の両者を長手方向に繋いだものを用いる。ここで、伸縮性部材とは、比較的低い荷重である引き上げ荷重が負荷されたときに伸び、この引き上げ荷重を取り去ると縮む部材である。一般的に、輪ゴム等のゴムが用いられる。非伸縮性部材とは、比較的低い荷重である引き上げ荷重が負荷されても、実質的に伸びない部材のことである。一般的には、ミシン糸等の紡績糸、マルチフィラメント糸又はモノフィラメント糸が用いられる。引き上げ具を重心に取り付けるには、一般的に縫い針を用いればよい。引き上げ具を縫い針を用いて、重心の表面に通して、取り付ければよい。この際、縫い針が裏面に至らないようにして、重心の表面のみに引き上げ具を取り付けるのが好ましい。なぜなら、吸水性布帛の重心の裏面は平板と当接する面であるから、この裏面に引き上げ具が露出していると、この露出の影響で引き上げ荷重の測定に悪影響を与える恐れがあるからである。伸縮性部材と非伸縮性部材の両者を長手方向に繋いで引き上げ具とする具体例としては、たとえば、糸の一方端に輪ゴムを繋いでもよい。また、糸の輪と輪ゴムとを繋いでもよい。そして、糸を吸水布帛の重心に取り付けて引き上げ具とするのである。
【００１１】
また、非伸縮性部材としてタグピンを用いてもよい。タグピンというのは、膨出した頭部と張り出した棒部とがフィラメントで連結している合成樹脂製のもので、日本バノック社から「バノックピン」なる名称で市販されているものである。タグピンは、張り出した棒部を吸水性布帛の重心に貫通させることにより、容易に吸水布帛に取り付けられる。さらに、膨出した頭部に伸縮性部材及び／又はその他の非伸縮性部材を繋ぎ、このタグピンを吸水布帛の重心に取り付けて引き上げ具としてもよい。
【００１２】
吸水性布帛には水が付与される。水の付与量は任意であるが、一般的に１ｍ2当たり３００ｍｌ程度の付与量であるのが好ましい。また、水を過剰に付与してもよい。ここで、過剰とは、吸水性布帛が完全に保水できず雫が落ちる量のことを意味している。過剰の水が付与された吸水布帛は、平板と共に垂直にして、雫を切る。雫を切るには、垂直にして一定時間（たとえば６０〜１２０秒）保持していれば十分である。これによって、吸水布帛は大量の汗を吸収したときの状態（雫は落ちないけれども、べったりと濡れた状態）に類似した状態となる。雫を切った後、吸水布帛及び平板を水平にする。
【００１３】
水の付与は、吸水性布帛を平板に載置した後であってもよいし、平板に載置する前であってもよい。平板としても任意のものを用いうるが、一般的に、表面が平滑なアクリル板、金属板、石板又はシリコーン樹脂製板（模擬皮膚板）を用いることができる。平板の厚さ及び重量は、吸水布帛を引き上げたときに一緒に引き上げられない程度のものを採用する。なお、吸水布帛を平板に載置する際に、吸水布帛の裏面（肌に接する面）が平板に当接するようにして載置することはいうまでもない。
【００１４】
水平にした吸水布帛に取り付けられている引き上げ具の他端を、引張試験機の上把持部で把持して、上把持部を垂直方向に引き上げる。そうすると、吸水布帛も垂直方向に引き上げられ、最終的には平板から離れる。平板から離れる際に最大の引き上げ荷重が掛かるので、この荷重を読み取るのである。引き上げ具として、伸縮性部材と非伸縮性部材とが長手方向に繋がれているものを採用しているが、伸縮性部材を引張試験機の上把持部に把持するのが好ましい。引き上げ具中に伸縮性部材が存在していると、吸水布帛が平板から離れる際に伸びていた伸縮性部材が縮んで、一気に吸水布帛が上方に跳ね上がり、引き上げ荷重が一気に降下するので、最大の引き上げ荷重を判別しやすくなる。引張試験機で引き上げ具を引き上げる際の速度（引き上げ速度）は任意であるが、一般的に、５０〜５００ｍｍ／分であるのが好ましく、２００〜５００ｍｍ／分であるのがより好ましい。引き上げ速度が５０〜５００ｍｍ／分の範囲外であると、最大の引き上げ荷重の値が変動しやすくなり、誤差が大きくなる傾向が生じる。また、用いる引張試験機としては従来公知のものを任意に採用しうる。たとえば、株式会社ティ・エスエンジニアリング製の「ＴＥＮＳＩＬＯＮ（品番：ＵＣＴ−５００）」や株式会社島津製作所製の「オートグラフ（型番：ＡＧＳ−５ｋＮＸ）」等を用いることができる。なお、引張試験機を用いずに、簡易的にバネ秤を用いて測定してもよい。すなわち、バネ秤のフックに引き上げ具を繋ぎ、人手でバネ秤を垂直方向に引き上げ、吸水布帛が平板から離れるときのバネ秤の荷重を読み取って、引き上げ荷重を測定してもよい。
【００１５】
図１は、本発明の一例に係る測定方法を使用した場合の模式図を示したものである。１は平板であり、２は吸水布帛、３は非伸縮性部材、４は伸縮性部材及び５は引張試験機の上把持部である。そして、上把持部５を垂直方向に引き上げて、引き上げ荷重ｆを測定するのである。本発明に係る測定方法で種々の吸水性布帛を測定したところ、引き上げ荷重が低くなればなるほど、大量に発汗した際の肌離れ性が良好となることが判明した。引き上げ荷重の具体的数値は、吸水性布帛に付与する水の量によって異なる。吸水性布帛１ｍ2 当たり３００ｍｌ程度の水の付与量の場合、引き上げ荷重ｆが８ｃＮ以下であるものは肌離れ性が優れていることが確認されている。また、吸水性布帛に過剰の水を付与した場合、引き上げ荷重ｆが１００ｃＮ以下であるものは肌離れ性に優れていることが確認されている。
【発明の効果】
【００１６】
本発明に係る吸水性布帛の肌離れ性測定方法は、吸水布帛が水平方向に移動するときの摩擦係数を測定するものではなく、吸水布帛が垂直方向に移動するときの引き上げ荷重を測定するものであるから、吸水布帛が肌に対して垂直方向に動く「ふいご作用」の生じやすさに相関しており、布帛の肌離れ性及びベタツキ感を評価するのに適している。
【実施例】
【００１７】
［吸水性布帛１］
福原精機製丸編機（ＬＰＪ型、釜径３３インチ、針密度２８Ｇ）を用いて図２記載の組織図に基づきダブル丸編物を編成した。すなわち、図２中、給糸口Ｆ１、Ｆ５にポリエステル仮撚糸（７８ｄｔｅｘ４８ｆ）を導入して丸編物裏面を編成し、Ｆ２、Ｆ３、Ｆ６にポリエステル仮撚糸（７３ｄｔｅｘ４４ｆ）を、Ｆ４に丸断面ポリエステルマルチフィラメント糸（８４ｄｔｅｘ３６ｆ）を各々導入して丸編物表面を編成した。各糸の交編率は、７８ｄｔｅｘ４８ｆの糸が３９．８質量％、７３ｄｔｅｘ４４ｆの糸が４５．１質量％、８４ｄｔｅｘ３６ｆの糸が１５．１質量％であった。
編成後、液流染色機を使用して、上記丸編物を、日華化学社製精練剤「サンモールＦＬ（商品名）」を含む浴で、８０℃で３０分間精練した。その後、染色機から上記の浴を取り除いた後、ダイスター社製分散染料「Ｄｉａｎｉｘ  Ｂｌｕｅ  ＵＮ−ＳＥ（商品名）」を１．０％ｏ．ｍ．ｆ、酢酸を０．２ｃｃ／Ｌ、日華化学社製分散均染剤「ニッカサンソルトＳＮ−１３０（商品名）」を０．５ｇ／Ｌ及び高松油脂社製吸水加工剤「ＳＲ１８００（商品名）」を２．０％ｏ．ｍ．ｆ含む浴を注入し、１３０℃で３０分間の条件で丸編物を染色した。染色後、ピンテンターを使用して丸編物を仕上げセットし、吸水性布帛１とした。
吸水性布帛１の密度は、表面が６４コース／インチ、４６ウェール／インチであり、裏面が４２コース／インチ、２４ウェール／インチであった。また、目付けは１３４ｇ／ｍ2であった。
【００１８】
［吸水性布帛２］
福原精機製丸編機（ＬＰＪ型、釜径３３インチ、針密度２８Ｇ）を用いて、図３〜５記載の組織図に基づきダブル丸編地を編成した。すなわち、図３〜５中、給糸口Ｆ１、Ｆ３、Ｆ６、Ｆ８、Ｆ１１、Ｆ１３、Ｆ１６、Ｆ１８にポリエステル仮撚糸（８５ｄｔｅｘ３６ｆ）を導入して丸編物裏面を編成し、Ｆ２、Ｆ４、Ｆ７、Ｆ９、Ｆ１２、Ｆ１４、Ｆ１７、Ｆ１９にポリエステル仮撚糸（７８ｄｔｅｘ４８ｆ）を、Ｆ５、Ｆ１０、Ｆ１５、Ｆ２０にポリエステル原糸（７３ｄｔｅｘ４４ｆ）を各々導入して丸編物表面を編成した。各糸の交編率は８５ｄｔｅｘ３６ｆの糸が５２．６質量％、７８ｄｔｅｘ４８ｆの糸が２７．７質量％、７３ｄｔｅｘ４４ｆの糸が１９．７質量％であった。
この丸編物を、吸水性布帛１の場合と同一の条件で、精練、染色及び仕上げセットを行い、吸水性布帛２とした。
吸水性布帛２の密度は、表面が５１コース／インチ、４２ウェール／インチであり、裏面が５１コース／インチ、４２ウェール／インチであった。また、目付けは１４６ｇ／ｍ2であった。
【００１９】
［吸水性布帛３］
福原精機製丸編機（ＬＰＪ型、釜径３３インチ、針密度２８Ｇ）を用いて図６記載の組織図に基づきダブル丸編地を編成した。すなわち、図６中、給糸口Ｆ１、Ｆ３、Ｆ５、Ｆ７にポリエステル仮撚糸（８４ｄｔｅｘ７２ｆ）を導入して丸編物表面を編成し、Ｆ２、Ｆ４、Ｆ６、Ｆ８にポリエステル仮撚糸（８４ｄｔｅｘ３６ｆ）を導入して丸編物裏面を編成した。各糸の交編率は８４ｄｔｅｘ７２ｆの糸が５１．５質量％、８４ｄｔｅｘ３６ｆの糸が４８．５質量％であった。
この丸編物を、吸水性布帛１の場合と同一の条件で、精練、染色及び仕上げセットを行い、吸水性布帛３とした。
吸水性布帛３の密度は、表面が５４コース／インチ、４２ウェール／インチであり、裏面が５４コース／インチ、４２ウェール／インチであった。また、目付けは１３４ｇ／ｍ2であった。
【００２０】
［吸水性布帛１〜３の肌離れ性測定例］
吸水性布帛１〜３の各々を直径１１ｃｍの円形に裁断し、その重心の表面のみに（すなわち、吸水性布帛の重心の裏面には至らないように）縫い針を用いて、糸［ポリエステルミシン糸（株式会社クラレ製、クラレエステル「クラフテル２０／４０００ｍ（商品名）」）］を通した。その後、縫い針から糸を外し、糸の両端を結んで全長約１０ｃｍの輪を作った。さらに、この糸の輪にゼムクリップを用いて輪ゴム（共和社製、「オーバンドＮｏ．１６（商品名）」）を直列に繋いだ。各吸水性布帛の裏面（肌側となる面）が、厚さ５ｍｍで２０ｃｍ角のアクリル板に当接するようにして、各吸水性布帛をアクリル板上に載置した。そして、この吸水性布帛に３ｍｌの水を布帛中央部に付与した後、そのままの状態で１分間放置した。その後、輪ゴムを引張試験機［株式会社ティ・エスエンジニアリング製「ＴＥＮＳＩＬＯＮ（品番：ＵＣＴ−５００）」］の上把持部で把持して、垂直方向に引き上げ速度５００ｍｍ／分で引き上げて、引き上げ荷重を読み取った。各吸水性布帛につき、この測定を５回行い、５回の引き上げ荷重の平均値を求めた。この結果は、以下のとおりであった。
・吸水性布帛１・・・３．９ｃＮ
・吸水性布帛２・・・６．７ｃＮ
・吸水性布帛３・・・１７．８ｃＮ
【００２１】
吸水性布帛１〜３の各々を用いて、スポーツウエアを縫製し、パネラーが着用試験を行ったところ、ベタツキ感が少ないと感じた順序は、吸水性布帛１、吸水性布帛２、吸水性布帛３の順であった。したがって、実施例に係る測定方法は、ベタツキ感と相関していることが分かった。
【図面の簡単な説明】
【００２２】
【図１】本発明の一例に係る測定方法を使用した場合の模式図である。
【図２】実施例で用いた吸水性布帛１を編成する際の編組織図である。
【図３】実施例で用いた吸水性布帛２を編成する際の編組織図である。
【図４】実施例で用いた吸水性布帛２を編成する際の編組織図である。
【図５】実施例で用いた吸水性布帛２を編成する際の編組織図である。
【図６】実施例で用いた吸水性布帛３を編成する際の編組織図である。
【符号の説明】
【００２３】
１    平板
２    吸水布帛
３    非伸縮性部材
４    伸縮性部材
５    引張試験機の上把持部
【図１】
0006611159.tif 000002
【図２】
0006611159.tif 000003
【図３】
0006611159.tif 000004
【図４】
0006611159.tif 000005
【図５】
0006611159.tif 000006
【図６】
0006611159.tif 000007